ШЛИФОВАЛЬНЫЙ ИНСТРУМЕНТ ДЛЯ ОБРАБОТКИ ХРУПКИХ МАТЕРИАЛОВ И СПОСОБ ИЗГОТОВЛЕНИЯ ШЛИФОВАЛЬНОГО ИНСТРУМЕНТА

1. Шлифовальный инструмент (1) для обработки твердых и/или хрупких материалов, где шлифовальный инструмент (1) состоит из сердечника (2) и абразивного ободка (4), абразивный ободок (4) содержит абразивные частицы (5), внедренные в матрицу (6), матрица (6), содержит металлический связующий агент, который является спеченным бронзовым сплавом, металлический связующий агент составляет 50-100% от объема матрицы, металлический связующий агент, содержащий нитрид кремния в количестве, которое составляет 0,02-5,0% от объема металлического связующего и характеризуется тем, что нитрид кремния присутствует в форме зерен, которые имеют средний размер зерен меньше чем 10 мкм и выше 0,1 мкм.
2. Шлифовальный инструмент (1) по п. 1 формулы, где матрица (6) также содержит полимерный связующий агент, который был спечен вместе с металлическим связующим веществом так, что полимерное и металлическое связующие образуют связную цепь.
3. Шлифовальный инструмент (1) по п. 1 или 2, где нитрид кремния составляет 0,3-5,0% от объема металлического связующего, предпочтительно 0,5-3% от объема и еще более предпочтительно 0,5%-2% от объема.
4. Шлифовальный инструмент по п. 2, где полимерный связующий агент содержит полиимида.
5. Шлифовальный инструмент по п. 1 или 2, где матрица дополнительно содержит наполнитель, такой как графит.
6. Шлифовальный инструмент по п. 1, где металлическое связующее является бронзовым сплавом, который содержит медь, олово и серебро.
7. Шлифовальный инструмент по п. 1, где абразивные частицы (5) являются алмазными частицами или частицами борозона.
8. Шлифовальный инструмент по п. 7, где абразивные частицы (5) имеют средний размер частиц в диапазоне 4-181 мкм и предпочтительно в диапазоне от 46-91 мкм.
9. Шлифовальный инструмент по п. 8, где абразивные частицы (5) имеют покрытие из меди или никеля.
10. Способ изготовления шлифовального инструмента (1), где способ включает спекание абразивных частиц вместе с металлическим порошком, который содержит медь и олово, так что спекание имеет результат в матрице (6), в которую внедрены абразивные частицы (6); при этом матрица, содержащая металлический связующий агент, является сплавом спеченной бронзы, характеризующегося тем, что нитрид кремния в виде порошка добавляется к металлическому порошку перед спеканием и в таком количестве, что нитрид кремния составит 0,02-5,0% от объема металлического связующего; где добавляемый нитрид кремния выполнен в форме зерен, имеющих средний размер зерна меньше, чем 10 мкм, и выше 0,1 мкм.
11. Способ по п. 10, где металлический порошок дополнительно содержит серебро.
12. Способ по п. 10 или 11, где полимер добавляют к металлическому порошку перед спеканием, предпочтительно в виде порошка полиимида, так, что также образуется полимерное связующее вещество, которое является частью матрицы (6).
2
13. Способ по п. 10, где способ включает: смешивание порошкового материала для связующих веществ матрицы (6) с абразивными частицами (5); уплотнение смеси в холодном прессе; отверждение уплотненной смеси в промышленной печи при температуре в диапазоне от 380-520°C, предпочтительно 400-500°C, в течение 120-150 минут; после этого, размещение уплотненной и отвержденной смеси в прессе, подвергая ее воздействию давления 1500-2000 кг/см; и удерживая давление, пока смесь не достигнет температуры ниже 300°C.
14. Способ по п. 10, где наполнитель добавляют к смеси металлического порошка и абразивных частиц (5) перед спеканием и где наполнитель содержит графит.